КОМПОЗИЦИИ ПОКРЫТИЙ С УЛУЧШЕННОЙ АДГЕЗИЕЙ К КОНТЕЙНЕРАМ

1. Водная композиция покрытия, содержащая:
1
2
(A) водную полимерную дисперсию, содержащую пленкообразующий полимер в виде диспергированных полимерных частиц, включающих одну полимерную фазу P и другую полимерную фазу Р; причем полимерная дисперсия получена с помощью свободнорадикальной водоэмульсионной полимеризации, включающей следующие стадии:
1
(i) полимеризацию в неводной среде первой мономерной загрузки M1, содержащей полимеризуемую этиленненасыщенную мономерную смесь, включающую этиленненасыщенный мономер, содержащий карбоксильную кислотную группу, и этиленненасыщенный мономер, содержащий группу фосфорной кислоты, с образованием полимерной фазы P;
1
(ii) диспергирование P в водной среде и
1
2
(iii) полимеризацию в водной среде второй мономерной загрузки М2 в присутствии P, включающей полимеризуемую этиленненасыщенную мономерную смесь, отличную от M1, и включающей этиленненасыщенный мономер, содержащий 1,2-эпоксигруппу, с образованием полимерной фазы Р;
(B) отвердитель, способный реагировать с пленкообразующим полимером.
2. Водная композиция покрытия по п. 1, в которой M1 содержит этиленненасыщенный мономер, выбранный из группы, состоящей из винилароматических мономеров и алкил(мет)акрилатов, имеющих от 1 до 4 атомов углерода в алкильной группе.
3. Водная композиция покрытия по п. 1, в которой этиленненасыщенный мономер, содержащий группу фосфорной кислоты, имеет следующую структуру:
1
2
где R обозначает водород или метил; R представляет собой полиоксиалкиленовую группу, и X представляет собой группу фосфорной кислоты.
2
4. Водная композиция покрытия по п. 3, в которой R имеет следующую структуру:
где n является целым числом от 1 до 4 и m находится в диапазоне от 2 до 40.
5. Водная композиция покрытия по п. 3, в которой X имеет следующую структуру:
1
2
где M и M независимо друг от друга представляют собой водород или катион.
6. Водная композиция покрытия по п. 1, в которой этиленненасыщенный мономер, содержащий группу фосфорной кислоты, присутствует в количествах от 2 до 20 мас.%, исходя из общей массы этиленненасыщенных мономеров в M1.
7. Водная композиция покрытия по п. 1, в которой этиленненасыщенный мономер, содержащий карбоксильную кислотную группу, является акриловой кислотой.
8. Водная композиция покрытия по п. 1, в которой этиленненасыщенный мономер, содержащий карбоксильную кислотную группу, присутствует в количествах от 15 до 60 мас.%, исходя из общей массы этиленненасыщенных мономеров в M1.
9. Водная композиция покрытия по п. 1, в которой этиленненасыщенный мономер, содержащий 1,2-эпоксигруппу, выбран из группы, состоящей из глицидил(мет)акрилата.
10. Водная композиция покрытия по п. 1, в которой М2 содержит этиленненасыщенный мономер, выбранный из группы, состоящей из винилароматических мономеров и алкил(мет)акрилатов, имеющих от 4 до 8 атомов углерода в алкильной группе.
11. Водная композиция покрытия по п. 1, в которой этиленненасыщенный мономер, содержащий 1,2-эпоксигруппу, присутствует в количествах от 1 до 20 мас.%, исходя из общей массы этиленненасыщенных мономеров в М2.
1
2
12. Водная композиция покрытия по п. 1, в которой массовое отношение P к Р составляет от 1:2 до 1:5.
13. Водная композиция покрытия по п. 1, в которой пленкообразующий полимер имеет средневесовую молекулярную массу от 10000 до 100000.
14. Водная композиция покрытия по п. 1, в которой отвердитель выбран из группы, состоящей из фенопласта и аминопласта.
15. Водная композиция покрытия по п. 1, в которой пленкообразующий полимер присутствует в количествах 60-98 мас.%, и отвердитель присутствует в количествах 2-40 мас.%, исходя из общей массы твердых веществ смолы пленкообразующего полимера и отвердителя.
16. Банка для пищевого продукта, покрытая, по меньшей мере частично, покрытием, нанесенным из водной композиции покрытия, содержащей:
1
2
(A) водную полимерную дисперсию, содержащую пленкообразующий полимер в виде диспергированных полимерных частиц, включающих одну полимерную фазу P и другую полимерную фазу Р; причем полимерная дисперсия получена с помощью свободнорадикальной водоэмульсионной полимеризации, включающей следующие стадии:
1
(i) полимеризацию в неводной среде первой мономерной загрузки M1, содержащей полимеризуемую этиленненасыщенную мономерную смесь, включающую этиленненасыщенный мономер, содержащий карбоксильную кислотную группу, и этиленненасыщенный мономер, содержащий группу фосфорной кислоты, с образованием полимерной фазы P;
1
(ii) диспергирование P в водной среде и
1
2
(iii) полимеризацию второй мономерной загрузки М2 в присутствии Р, включающей полимеризуемую этиленненасыщенную мономерную смесь, отличную от M1, и включающей этиленненасыщенный мономер, содержащий 1,2-эпоксигруппу, с образованием полимерной фазы Р;
(B) отвердитель, способный реагировать с пленкообразующим полимером.
17. Банка для пищевого продукта по п. 16, где M1 содержит этиленненасыщенный мономер, выбранный из группы, состоящей из винилароматических мономеров и алкил(мет)акрилатов, имеющих от 1 до 4 атомов углерода в алкильной группе.
18. Банка для пищевого продукта по п. 16, где этиленненасыщенный мономер, содержащий группу фосфорной кислоты, имеет следующую структуру:
1
2
где R обозначает водород или метил; R представляет собой полиоксиалкиленовую группу, и X представляет собой группу фосфорной кислоты.
2
19. Банка для пищевого продукта по п. 18, где R имеет следующую структуру:
где n является целым числом от 2 до 4 и m находится в диапазоне от 2 до 40.
20. Банка для пищевого продукта по п. 18, где X имеет следующую структуру:
1
2
где M и M независимо друг от друга представляют собой водород или катион.
21. Банка для пищевого продукта по п. 16, где этиленненасыщенный мономер, содержащий группу фосфорной кислоты, присутствует в количествах от 2 до 20 мас.%, исходя из общей массы этиленненасыщенных мономеров в M1.
22. Банка для пищевого продукта по п. 16, где этиленненасыщенный мономер, содержащий карбоксильную кислотную группу, является акриловой кислотой.
23. Банка для пищевого продукта по п. 16, где этиленненасыщенный мономер, содержащий карбоксильную кислотную группу, присутствует в количествах от 15 до 60 мас.%, исходя из общей массы этиленненасыщенных мономеров в M1.
24. Банка для пищевого продукта по п. 16, где этиленненасыщенный мономер, содержащий 1,2-эпоксигруппу, выбран из группы, состоящей из глицидил(мет)акрилата.
25. Банка для пищевого продукта по п. 16, где М2 содержит этиленненасыщенный мономер, выбранный из группы, состоящей из винилароматических мономеров и алкил(мет)акрилатов, имеющих от 4 до 8 атомов углерода в алкильной группе.
26. Банка для пищевого продукта по п. 16, где этиленненасыщенный мономер, содержащий 1,2-эпоксигруппу, присутствует в количествах от 1 до 20 мас.%, исходя из общей массы этиленненасыщенных мономеров в М2.
1
2
27. Банка для пищевого продукта по п. 16, где массовое отношение P к Р составляет от 1:2 до 1:5.
28. Банка для пищевого продукта по п. 16, где пленкообразующий полимер имеет средневесовую молекулярную массу более 10000.
29. Банка для пищевого продукта по п. 16, где отвердитель выбран из группы, состоящей из фенопласта и аминопласта.
30. Банка для пищевого продукта по п. 16, где пленкообразующий полимер присутствует в количествах 60-95 мас.% и отвердитель присутствует в количествах 2-40 мас.%, исходя из общей массы твердых веществ смолы пленкообразующего полимера и отвердителя.
31. Банка для пищевого продукта по п. 16, где часть с покрытием представляет собой внутреннюю поверхность банки для пищевого продукта.
32. Банка для пищевого продукта по п. 16, где часть с покрытием включает торец банки.